Шихта для получения пеностекла
MIXTURE FOR FOAMED GLASS PRODUCTION

Изобретение относится к производству пеностекла, которое может быть использовано, например, в качестве теплоизоляционного материала, в строительстве.
Известна шихта для изготовления пеностекла, включающая гидрат окиси натрия 6,0-12,0; углерод 0,015-0,09; перлит остальное [1].
Задачей изобретения является снижение температуры синтеза пеностекла, полученного из шихты.
Технический результат достигается тем, что шихта для изготовления пеностекла, включающая гидрат окиси натрия, углерод, перлит, дополнительно содержит листовое стекло и/или тарное стекло при следующем соотношении размолотых до остатка не более 10% на сите №008 компонентов, мас. %: гидрат окиси натрия 6,0-8,5; углерод 0,005-0,01; листовое стекло и/или тарное стекло 40,0-50,0; перлит остальное. В таблице приведены составы предложенной шихты.
Компоненты дозируют в требуемых количествах, смешивают и размалывают в шаровой мельнице до остатка не более 10% на сите №008. Шихту засыпают в металлические (предварительно смазанные каолиновой пастой) формы, заполняя их на 50-75% объема, и осуществляют синтез пеностекла при температуре 960-980°С.
Источник информации
1. SU 1089069, 1984.